(57)【要約】【課題】  環状エーテルをカルボン酸無水物の存在下で開環重合反応させて、重合物の末端の一部又は全てがエステル化されたポリオキシアルキレングリコ−ルを製造する方法において、触媒の分離が容易な固体酸系重合触媒を用い、この触媒の活性低下を抑えて工業的に有利な低分子量、かつ、分子量分布の狭いポリオキシアルキレングリコ−ルを製造する方法を提供する。【解決手段】  環状エーテルとカルボン酸無水物との混合溶液を、予め加水分解触媒と接触させて混合溶液中の水をカルボン酸無水物と反応させたのち、固体酸系重合触媒を接触させる。【選択図】  なし【特許請求の範囲】
【請求項１】
カルボン酸無水物の存在下、固体酸系重合触媒を用いて環状エーテルを開環重合反応させて、重合物の末端の一部又は全てがエステル化された重合体を得る方法において、カルボン酸無水物と環状エーテルとの混合溶液を加水分解触媒と接触させて混合溶液中の水をカルボン酸無水物と反応させたのち、混合溶液を固体酸系重合触媒と接触させることにより、反応系の水の濃度を３０ｐｐｍ以下に保持して反応を行うことを特徴とする環状エーテルの重合方法。
【請求項２】
固体酸系重合触媒が、下記のａ〜ｃより成る群から選ばれたものであることを特徴とする請求項１記載の環状エーテルの重合方法。
ａ）Ｇｅ、Ｓｎ、Ｐｂ、Ｂ、Ａｌ、Ｇａ、Ｚｎ、Ｃｄ、Ｃｕ、Ｆｅ、Ｍｎ、Ｎｉ、Ｃ  
ｒ、Ｍｏ、Ｗ、Ｔｉ、Ｚｒ、Ｈｆ、Ｙ、Ｌａ、Ｃｅ、Ｙｂ及びＳｉより成る群から
選ばれた元素の酸化物又は複合酸化物であって、６００〜１１５０℃の高温で焼成
処理を施して酸化物としたもの
ｂ）Ｓｉ及びＡｌを含有する粘土化合物
ｃ）ＢＥＡ、ＥＭＴ、ＥＲＩ、ＥＵＯ、ＦＡＵ、ＨＥＵ、ＬＴＡ、ＬＴＬ、ＭＡＺ、Ｍ
ＯＲ、ＭＴＷ、ＮＥＳ、ＯＦＦ及びＴＯＮより成る群から選ばれる構造のゼオライ
ト
【請求項３】
固体酸系重合触媒が、ハメットの酸度関数による酸点の強度が３．３以下のものであることを特徴とする請求項２記載の環状エーテルの重合方法。
【請求項４】
加水分解触媒が、下記のａ〜ｅより成る群から選ばれた実質的に重合能を有していないものであることを特徴とする請求項１ないし３のいずれかに記載の環状エーテルの重合方法。
ａ）Ｎｂ、Ｔａ、Ａｌ、Ｒｅ、Ｐ、Ｓ、Ｖ、Ｗ、Ｍｏ及びＳｉより成る群から選ばれた
元素の酸化物又は複合酸化物であって、１５０〜４５０℃の温度で焼成して酸化物
としたもの
ｂ）水酸化アルミニウムを４００℃以上の温度で処理した酸化アルミニウム
ｃ）ゼオライト類
ｄ）Ａｌ及びＳｉを含有する粘土化合物
ｅ）イオン交換酸量が０．００１ｍｍｏｌ／ｇ以上である陽イオン交換樹脂
【請求項５】
カルボン酸無水物の存在下、固体酸系重合触媒を用いて環状エーテルを開環重合反応させて、重合物の一部又は全てがエステル化された重合体を得る方法において、カルボン酸無水物と環状エーテルとの混合溶液を、下記のａ及びｅより成る群から選ばれた加水分解触媒と接触させて混合溶液中の水をカルボン酸無水物と反応させたのち、混合溶液をジルコニウム酸化物を担体に担持させた重合触媒と接触させることにより、反応系の水の濃度を３０ｐｐｍ以下に保持して反応を行うことを特徴とする環状エーテルの重合方法。
ａ）Ｎｂ、Ｔａ、Ａｌ、Ｒｅ、Ｐ、Ｓ、Ｖ、Ｗ、Ｍｏ及びＳｉより成る群から選ばれた
元素の酸化物又は複合酸化物であって、１５０〜４５０℃の温度で酸化物としたも
の
ｅ）イオン交換酸量が０．００１ｍｍｏｌ／ｇ以上である陽イオン交換樹脂
【請求項６】
反応系の水の濃度を１０ｐｐｍ以下に保持して重合反応を行うことを特徴とする請求項１ないし５のいずれかに記載の環状エーテルの重合方法。
【請求項７】
環状エーテルがテトラヒドロフランであることを特徴とする請求項１ないし６のいずれかに記載の環状エーテルの重合方法。
【請求項８】
カルボン酸無水物が無水酢酸であることを特徴とする請求項１ないし７のいずれかに記載の環状エーテルの重合方法。
【発明の詳細な説明】
【技術分野】
【０００１】
本発明は環状エーテルをカルボン酸無水物と重合触媒の存在下で開環重合し、ポリオキシアルキレングリコールのエステルを製造する方法に関するものである。さらに詳しくは、重合反応液から触媒を分離することが簡便な固体酸系重合触媒を用い、該触媒の活性低下等を抑えて工業的に有利に環状エーテルからポリオキシアルキレングリコールのエステルを製造する方法を提供するものである。
【背景技術】
【０００２】
ポリオキシアルキレングリコールは一般式ＨＯ−［（ＣＨ2）nＯ］m−Ｈ（ｍは２以上
の整数、ｎは１以上の整数を表す。）で示される両末端に一級水酸基を有する直鎖ポリエーテルグリコールであり、一般的に環状エーテルの開環重合により製造される。この中でとくに工業的に重要なのは、テトラヒドロフラン（ＴＨＦ）の重合反応により得られるポリオキシテトラメチレングリコール（ＰＴＭＧ）である。ＰＴＭＧは一級水酸基を両末端に持つ直鎖ポリエーテルグリコールで、一般式ＨＯ−［（ＣＨ2）4Ｏ］n
−Ｈ（ｎは２以上、４，０００以下の整数で示される重合度である。）で表され、伸縮性や弾力性が要求されるウレタン系樹脂や弾性繊維の原料として工業的に利用されている。
【０００３】
また、最近では熱可塑性ポリエステルエラストマーの原料としての用途もある。このような弾性繊維やエラストマーの原料としての用途には、特に、数平均分子量（Ｍｎ）が約５００〜３，０００程度の中分子量のＰＴＭＧが用いられる。
かかるＰＴＭＧの合成法の一つとして、特許文献１及び２に示されている如く、ＳｉＯ2−Ａｌ2Ｏ3のようなＩＩＩ価とＩＶ価の酸化物の混合物よりなるHammett Ｈｏ指数が＋
３．０〜−１０．０の複合酸化物を重合触媒として用い、酢酸と無水酢酸１：１５〜１５：１の混合液の共存下にテトラヒドロフランの開環重合反応を行い、両末端がエステル化されたポリテトラメチレングリコールのアセテート（ＰＴＭＥ）重合体を得、しかる後に加アルコール分解（アルコリシス）反応によりＰＴＭＧを得る方法が提案されている。
これらの固体酸系重合触媒は、数平均分子量５００〜４，０００のＰＴＭＥを効率的且つ比較的狭い分子量分布で製造することが可能である。
【特許文献１】特開平４−３０６２２８号公報
【特許文献２】米国特許第５，３４４，９６４号明細書
【発明の開示】
【発明が解決しようとする課題】
【０００４】
しかしながら、これらの方法においては、連続的にＰＴＭＥを製造しようとする場合に重合触媒の活性低下が著しい。また、酢酸を多量に必要としており、重合系に遊離の酢酸が多量に存在することとなる。これは反応器を腐食させるので好ましくない。そのためＰＴＭＥを連続的に工業的有利に生産することは不可能である。
本発明は、環状エーテルの開環重合によりポリオキシアルキレングリコールのエステルを工業的に有利に製造する方法を提供することを目的とする。
【課題を解決するための手段】
【０００５】
一般的に、無水酢酸のようなカルボン酸無水物の存在下での環状エーテルの重合反応は、ルイス酸点で活性化されたカルボン酸無水物の環状エーテルへの求電子反応により反応が開始され、環状エーテルの連鎖成長で反応が進行し、アセテート等への求電子反応により反応が停止するというメカニズムである。即ち、触媒としてはルイス酸型の触媒が有効に用いられる。例えば複合酸化物、塩化アルミニウム、粘土化合物、ゼオライト等は酸点として、ルイス酸点を有することは知られているが（金属酸化物と複合酸化物」田部浩三
編など）、この重合反応の様にルイス酸点が活性点である場合、ルイス酸の特性として水により触媒の活性点が被毒され、重合活性が損なわれることに、本発明者らは注目した。
【０００６】
環状エーテルの重合反応においては、原料である環状エーテルに水が含まれており、例えばブタジエンを酸化的にアセトキシ化した後、加水分解し、１，４ーブタンジオールを生成せしめ、このものの脱水によりテトラヒドロフランを得る製造プロセスにおいては、加水分解及び脱水反応由来の水が生成物であるテトラヒドロフランに混入する。通常、原料ＴＨＦは予め蒸留により水を除去するが、工業的には完全に水を除去することはできず、通常、原料ＴＨＦ中には、例えば１００〜６００ｐｐｍの水が存在する。この水分量はルイス酸触媒による重合反応を経時的に劣化させるのに十分な量である。
【０００７】
従って、原料のテトラヒドロフランは、その水分量が１００ｐｐｍ以下であることが好ましいが、原料のテトラヒドロフランの水分量を１００ｐｐｍ以下に抑制しても、重合触媒や酸無水物等に含まれる水分が反応系に混入するため、重合触媒の活性を低下させることが判明した。
本発明者らは水による重合触媒の劣化対策を鋭意検討した結果、重合反応系中の水分濃度を１００〜５００ｐｐｍよりも更に低減させ、３０ｐｐｍ以下、好ましくは１０ｐｐｍ以下になる状態にして開環重合することにより、重合触媒の経時劣化を抑制できることを見い出し、本発明に到った。
【０００８】
すなわち、本発明は、カルボン酸無水物の存在下、固体酸系重合触媒を用いて環状エーテルを開環重合反応させて、重合物の末端の一部又は全てがエステル化された重合体を得る方法において、カルボン酸無水物と環状エーテルとの混合溶液を加水分解触媒と接触させて混合溶液中の水をカルボン酸無水物と反応させたのち、混合溶液を固体酸系重合触媒と接触させることにより、反応系の水の濃度を３０ｐｐｍ以下に保持して反応を行うことを特徴とする環状エーテルの重合方法を提供するものである。
【発明の効果】
【０００９】
本発明によれば、触媒の活性低下を抑えて、工業的に有利な分子量で、かつ分子量分布の狭いポリオキシアルキレングリコールを容易に製造することができる。
【発明を実施するための最良の形態】
【００１０】
本発明において、反応原料として用いられる環状エーテルとしては、環の構成炭素数として、２〜１０のものが挙げられ、具体的には、テトラヒドロフラン（ＴＨＦ）、エチレンオキサイド、プロピレンオキサイド、オキセタン、テトラヒドロピラン、オキセパン、１，４ージオキサン等が用いられる。また、２ーメチルテトラヒドロフラン等のアルキル基、ハロゲン原子等で置換された環状エーテルも使用できる。これらの中でも特にＴＨＦはＰＴＭＧの原料であるため工業的に重要であり、本発明の重合方法の原料の環状エーテルとして好適である。
【００１１】
環状エーテルは、水分が１００ｐｐｍ以下と極力少ないものが好ましいが、従来の１００〜６００ｐｐｍの水分の量のものであっても使用できる。
重合触媒としては、以下に例示するような前述の様なルイス酸性を有する固体酸系触媒を用いるのが好ましい。
ａ）｛Ｇｅ、Ｓｎ、Ｐｂ、Ｂ、Ａｌ、Ｇａ、Ｚｎ、Ｃｄ、Ｃｕ、Ｆｅ、Ｍｎ、Ｎｉ、Ｃｒ、Ｍｏ、Ｗ、Ｔｉ、Ｚｒ、Ｈｆ、Ｙ、Ｌａ、Ｃｅ、Ｙｂ、Ｓｉ｝からなる群より選ばれる１種類および／又は２種類以上の酸化物であって、６００℃〜１，１５０℃の高温で焼成処理を施して酸化物とした触媒。
【００１２】
ｂ）Ｓｉ及びＡｌを含有する粘土化合物、例えば、モンモリロナイト、サポナイト、セ
ピオライト、マイカ等の粘土化合物
ｃ） ＢＥＡ、ＥＭＴ、ＥＲＩ、ＥＵＯ、ＦＡＵ、ＨＥＵ、ＬＴＡ、ＬＴＬ、ＭＡＺ、
ＭＯＲ、ＭＴＷ、ＮＥＳ、ＯＦＦ、ＴＯＮからなる群から選ばれる構造のゼオライト類（Ｓｔｒｕｃｔｕｒｅ  Ｃｏｍｍｉｓｓｉｏｎ  ｏｆ  ｔｈｅＩｎｔｅｒｎａｔｉｏｎａｌ
Ｚｅｏｌｉｔｅ  Ａｓｓｏｃｉａｔｉｏｎの「ＡＴＬＡＳ  ＯＦ  ＺＥＯＬＩＴＥ  ＳＴＲＵＣＴＵＲＥ  ＴＹＰＥＳ，  Ｔｈｉｒｄ  Ｅｄｉｔｉｏｎ（１９９２），  Ｗ．Ｍ．Ｍｅｉｅｒ  ａｍｄ  Ｄ．Ｈ．Ｏｌｓｏｎ記載）等が挙げられる。
【００１３】
これらは単独で用いても良いし、２種以上を組み合わせることもできる。工業的に有用なＰＴＭＧは数平均分子量として、５００から４，０００程度の範囲のものが多いが、この数平均分子量はルイス酸の酸強度に依存する傾向が見られる。即ちルイス酸強度が強い場合、数平均分子量は低下する。ルイス酸強度は金属の組み合わせによって規定されることが田部の理論等（「金属酸化物と複合酸化物」田部浩三編など）によって知られている。従って、所望の数平均分子量のＰＴＭＧを得るには、上述のａ）、ｂ）、ｃ）より選ばれ、かつ特定の酸強度（Ｈａｍｍｅｔｔ  Ｉｎｄｅｘ〔ハメットの指示薬を用い、Ｈ０（ハメットの酸度関数による酸点の強度）〕が≦＋３．３、好ましくはＨ０≦−３．０）を満足する触媒を用いるのが好ましい。
【００１４】
本発明では、重合触媒としてのルイス酸型触媒としては、上記（ａ）の特定の金属の酸化物又は複合酸化物（以下これらを単に「複合酸化物」と称す）を使用するのが好ましい。この製造法としては、次の工程を経る方法が挙げられる。まず、第一工程で前駆体を得る。具体的には｛Ｇｅ、Ｓｎ、Ｐｂ、Ｂ、Ａｌ、Ｇａ、Ｚｎ、Ｃｄ、Ｃｕ、Ｆｅ、Ｍｎ、Ｎｉ、Ｃｒ、Ｍｏ、Ｗ、Ｔｉ、Ｚｒ、Ｈｆ、Ｙ、Ｌａ、Ｃｅ、Ｙｂ、Ｓｉ｝からなる群より選ばれる２種類以上の金属の塩またはそのアルコキシドを含有する混合溶液に、場合によって酸、アルカリ、又は水を添加することにより沈澱物、あるいはゲルを重合触媒前駆体として形成させる。沈澱またはゲルを得る方法として共沈法、ゾルーゲル法、混練法、含浸法などが挙げられる。適当な担体上に金属塩／又は金属アルコキシドを担持させ、固相状態（実質的に水を含まない状態）においてアルカリやアミン等の塩基性物質を接触させる過程を経て重合触媒前駆体を得る方法が特に有効である。
【００１５】
第二工程としてこのようにして得られた重合触媒前駆体を、必要に応じて濾過、洗浄、乾燥を行った後、窒素、アルゴン等の不活性ガス雰囲気、又は空気あるいは希釈酸素ガス等の酸化性ガス雰囲気下、６００〜１１５０℃で焼成し、所望の酸化物（固体酸系重合触媒）を得る。加熱焼成温度としては通常６００〜１１５０℃、好ましくは６００〜１０００℃の高温で行われる。高温焼成することにより触媒の活性、安定性が向上する。
【００１６】
本発明においては、重合反応系中に含まれる水の濃度を加水分解触媒により低減させ、３０ｐｐｍ以下、好ましくは２０ｐｐｍ以下、更に好ましくは１０ｐｐｍ以下の水分濃度となる状態に保持して環状エーテルの開環重合反応を行う。上記範囲を超えると重合触媒の活性が著しく低下し、得られる重合物の分子量分布が広くなるという点で不都合である。
【００１７】
反応系中に含まれる水の濃度を上記範囲に低減する方法としては、カルボン酸無水物と環状エーテルとの混合溶液を、予め加水分解触媒と接触させて、混合溶液中の水をカルボン酸無水物と反応させたのち、混合溶液を固体酸系重合触媒と接触させる方法を用いる。加水分解触媒としては、イオン交換酸量が０．００１ｍｍｏｌ／ｇ以上である陽イオン交換樹脂、及び固体酸触媒から選ばれる加水分解触媒が好ましい。
【００１８】
具体的には、以下のＡ）〜Ｅ）ような加水分解反応性を示すブレンステッド酸型固体酸触媒を用いることが好ましい。
Ａ）陽イオン交換樹脂、例えば、−ＳＯ3Ｈ基を有するビニルベンゼン・スチレン共重
合体。具体的には商品名：ダイヤイオンＳＫシリーズ及びダイヤイオンＰＫシリーズ（三菱化学（株）製品）などの強酸性陽イオン交換樹脂、
Ｂ）ゼオライト類に代表される酸性結晶性多孔体材料、
Ｃ）Ｓｉ及びＡｌを含有する粘土化合物の触媒、
Ｄ）｛Ｎｂ，Ｔａ，Ａｌ，Ｒｅ，Ｐ，Ｓ，Ｖ，Ｗ，Ｍｏ，Ｓｉ｝よりなる群から選ばれる元素の酸化物または複合酸化物を１５０〜４５０℃の中温で焼成してなる加水分解触媒（なお、該触媒はこの１５０〜４５０℃の温度で焼成することにより、ブレンステッド酸性を発現させたものである。この際、触媒のブレンステッド酸量はイオン交換酸量として０．００１ｍｍｏｌ／ｇ以上が必要である。１５０℃より低い温度で焼成を行った場合には、酸化物前駆体の熱分解によるブレンステッド酸形成が不充分である。また、４５０℃を越えた温度ではブレンステッド酸からルイス酸への変質が起こってしまい充分なブレンステッド酸量が得られない。）
Ｅ）水酸化アルミニウムを４００℃以上の温度で処理した酸化アルミニウムなどが挙げられる。
【００１９】
またＡ）〜Ｅ）の加水分解触媒の特徴は、ＴＨＦ等の環状エーテルに対して重合活性を持たない又は重合活性が極めて低いことが挙げられる。加水分解触媒が重合活性をもつ場合には、得られるＰＴＭＧの分子量分布が広くなり、好ましくない。
前記Ａ）〜Ｅ）の固体酸触媒は、イオン交換酸量として０．００１ｍｍｏｌ／ｇ以上の酸量を有する触媒が好ましい。ここで言うイオン交換酸量とは、該触媒を塩化ナトリウム水溶液でイオン交換することにより生成する遊離したプロトンを水酸化ナトリウムで滴定した値であり、プロトン酸量の目安となる。その具体的な手順の一例は以下の通りである。
【００２０】
［イオン交換酸量測定法］
３０ｇのＮａＣｌを１００ｃｃの水に溶解して調製したＮａＣｌ水溶液１０ｃｃに触媒１ｇを懸濁させ、０℃で３０分間撹拌する。触媒を濾別した後、反応液を水酸化ナトリウム水溶液で滴定し、遊離したＨＣｌの量からイオン交換酸量を算出する。
本発明の好ましい態様では、加水分解触媒としてＡ）のイオン交換樹脂、又はＤ）の特定金属のブレンステッド酸型（複合）酸化物（特にはＮｂ及び／又はＳｉの（複合）酸化物）、又はＥ）水酸化アルミニウムを４００℃以上の温度で処理して得られる酸化アルミニウムを使用し、重合触媒としては、ａ）のルイス酸型（複合）酸化物（特にはＺｒ及び／又はＳｉの（複合）酸化物）を使用する。
【００２１】
本発明において使用するカルボン酸無水物は、好ましくは脂肪族または芳香族の２〜１２個、特に２〜８個の炭素原子を有するポリ及び／または特にモノカルボン酸から誘導されるものが用いられる。
例えば、脂肪族カルボン酸の無水物では、無水酢酸、無水酪酸、無水プロピオン酸、無水バレリアン酸、無水カプロン酸、無水カプリル酸、無水ペラルゴン酸等が挙げられ、芳香族カルボン酸の無水物では、無水フタル酸、無水ナフタリン酸等、脂肪族ポリカルボン酸では、無水コハク酸、無水マレイン酸等があげられる。これらのカルボン酸の中で、効果、価格及び入手の容易さを考慮すると無水酢酸が特に好ましい。カルボン酸無水物は、環状エーテルに対して、通常０．０１〜１．０（モル比）の範囲で添加するのが良い。
【００２２】
この酸無水物を使用して製造したＰＴＭＧは、この酸とのエステル（ＰＴＭＥ）を形成するので、このＰＴＭＥは加水分解、又は加アルコール分解等により、ＰＴＭＧに変換することが必要である。
更に、本発明においては、反応系中には重合の行きすぎを防ぎ、分子量分布を調節する助剤として極性溶媒を添加することも可能である。かかる極性溶媒としては、例えばメタ
ノール、エタノール、イソプロパノール、エチレングリコール、１，４ーブタンジオール等のアルコール類、ホルムアミド、ジメチルホルムアミド、ジメチルアセトアミド等を挙げることができる。この様な助剤の使用量は、環状エーテル１モルに対して、通常１０-4〜０．５モル比の量である。
【００２３】
反応形式は、槽型、塔型等一般に用いられるものが使用され、回分方式、連続方式のいずれであっても良い。
具体的には、環状エーテルとカルボン酸無水物、触媒を反応器に仕込んで重合させる方法（回分方式）、環状エーテルとカルボン酸無水物を含む反応仕込み組成液を連続的に触媒を充填した反応器に供給し、連続的に反応液を抜きとっていく方法（連続方式）のいずれでも良い。
【００２４】
重合触媒の使用量としては、触媒の種類によって決定され、特に限定はないが、例えば回分型反応器においては、触媒量が少なすぎると重合速度が遅くなり、逆に多すぎると、重合熱の除去が困難となる。また反応系のスラリー濃度が高くなるので、撹拌が困難となり、また重合反応終了後の触媒と反応液との分液にも問題を生じ易くなる。特に、（複合）酸化物の重合触媒を使用した場合には、液相に対して通常０．００１〜５０重量倍、好ましくは０.０１〜２０重量倍の範囲から回分反応、流通反応の反応形態を勘案して選ば
れる。但し流通反応の場合は、この使用量は、単位時間当たりの液相の供給量に対する触媒の量を表すものである。
【００２５】
開環重合反応温度は、通常０〜２００℃、好ましくは１０〜８０℃である。反応圧力は、反応系が液相を保持できるような圧力であれば良く、通常常圧から１０ＭＰａ好ましくは常圧から５ＭＰａの圧力の範囲から選択される。反応時間は特に限定はないが、触媒量との双方を考慮し、ＰＴＭＥの収率、経済性を考慮して０．１〜２０時間の範囲、好ましくは０.５〜１５時間の範囲が好ましい。ここで言う反応時間とは、回分方式においては
、反応温度まで上昇した時点から反応が終了して冷却を開始するまでの時間を示し、連続方式においては、反応器中での反応組成液の滞留時間のことを指している。
【００２６】
本発明方法により、重合反応により生成するポリオキシアルキレングリコールの分子量分布については、環状エーテルの種類によるが、例えばＴＨＦを重合した場合には、数平均分子量（Ｍｎ）２００〜８０，０００、特に２００〜４０，０００程度の低〜中分子量のＰＴＭＧを得ることができる。更に、重量平均分子量／数平均分子量で示される分子量分布（Ｍｗ／Ｍｎ）の狭いＰＴＭＧを容易に製造できることも特徴の一つである。即ち、Ｍｗ／Ｍｎが２０未満、例えば１．０〜１０．０のＰＴＭＧの製造ができ、工業的に需要が大きいＭｗ／Ｍｎが１．０〜４．０、さらには１．１〜３．０、特に本発明の好ましい条件を選ぶことによって、（Ｍｗ／Ｍｎ）が１．１〜２．０程度である分子量分布の非常に狭いＰＴＭＧを得ることができる。従って、本発明によれば、工業的に極めて利用価値が高い数平均分子量が５００〜３，０００、特に７００〜２，０００でＭｗ／Ｍｎが１．１〜３．０、特には１．１〜２．０という比較的低分子量で、かつ分子量分布の非常に狭いＰＴＭＧを製造することができる。
【００２７】
前述したように、本発明では重合触媒として（複合）酸化物を使用することが好ましいが、この触媒系の特徴は未反応環状エーテル、及びカルボン酸の回収工程、及び得られた重合体の取りだし、及び触媒の再生が容易なことが挙げられる。例えば、回分反応方式の場合、反応終了後、先ず触媒と反応液を濾過分別し、反応液より、未反応の環状エーテル、カルボン酸無水物を溜去後、重合体のみを容易に得ることができる。更に、反応後の触媒はよく洗浄後、付着した有機物を燃焼することにより容易に活性を回復できる。
【実施例】
【００２８】
以下、本発明の実施例に基づいて更に詳細に説明するが、本発明はその要旨を越えない限り、以下の実施例に限定されるものではない。
なお、以下の実施例において、反応開始時間、Ｍｎ、Ｍｗ、収率、φはそれぞれ次の意味を表す。
反応開始時間：
所定の反応温度に設定されている湯浴（Ｗａｔｅｒ  ｂａｔｈ）に反応器を浸漬した時を反応開始時とする。
【００２９】
収率（φ）：
供給したＴＨＦに対するＰＴＭＧの酢酸エステルの重量％（尚「φ」の後ろの（）内の時間は反応時間を表し、すなわち「φ（Ｘｈｒ）」はＸ時間後の收率を表す。）
Ｍｎ： 
Ｇｅｌ  Ｐｅｒｍｅａｔｉｏｎ  Ｃｈｒｏｍａｔｏｇｒａｐｈｙにより測定した数平
均分子量。
【００３０】
Ｍｗ：
Ｇｅｌ  Ｐｅｒｍｅａｔｉｏｎ  Ｃｈｒｏｍａｔｏｇｒａｐｈｙにより測定した重量平均分子量。
Ｍｗ／Ｍｎ（Ｘｈｒ）はＸ時間後のＭｗ／Ｍｎを表す。
活性維持率：  
２００時間反応時点のテトラヒドロフランの転化率に対する５００時間反応時点のテト
ラヒドロフランの転化率の比（％）
分子量分布悪化率：
２００時間反応時点の重合体の分子量分布の広がり（Ｍｗ／Ｍｎ）に対する５００時間反応時点の重合体の分子量分布の広がり（Ｍｗ／Ｍｎ）の比
実施例１
（加水分解触媒の調製）
市販のＳｉＯ2担体（富士シリシア社製品、商品名：キャリアクトＱー１５、１０〜２
０メッシュ）５６ｇを塩化ニオブ（Ｖ）７．７９ｇを溶解したメタノール溶液５８ｍｌに浸漬した。溶媒であるメタノールを６０℃にて減圧留去後、得られた乾燥固体を石英ガラス管に充填し、室温の窒素ガスを３００ｍｌ／分の流速で２８％アンモニア水溶液中に通過させた後、石英ガラス管に２０分間供給したところ、直ちに発熱が起きた。１時間窒素ガスのみを通じたのち、固体を洗浄して濾液のｐＨを７とし、１２０℃で１晩乾燥させた。この乾燥固体を石英ガラス管に充填し、３００℃で１０時間保持した後冷却した。このＮｂ2Ｏ5／ＳｉＯ2触媒のイオン交換酸量は０．０４ｍｍｏｌ／ｇであった。
【００３１】
（重合触媒の調製）
市販のＳｉＯ2担体（富士シリシア社製品、商品名：キャリアクトＱー１５、１０〜２
０メッシュ）５０ｇをオキシ硝酸ジルコニウム２水塩１１．７ｇ、テトラエチルシリケート９．１ｇ及び尿素５．７ｇを溶解したメタノール溶液７０ｍｌに浸漬する。溶媒であるメタノールを６０℃にて減圧留去後、得られた固体を空気流通下、１２０℃まで１時間、その後８００℃まで２時間３０分かけて昇温し、８００℃にて３時間保持した後冷却した。このＺｒＯ2／ＳｉＯ2触媒のイオン交換酸量は０．００５ｍｍｏｌ／ｇであった。
【００３２】
（重合反応）
上記のようにして調製したＮｂ2Ｏ5／ＺｒＯ2の加水分解触媒を前段の管型反応器に、
ＺｒＯ2／ＳｉＯ2重合触媒を後段の管型反応器にそれぞれ充填して、これらの反応器を直列につなぎ、テトラヒドロフラン／無水酢酸＝１／０．０３６（モル比）、ＬＨＳＶ＝０．５（ｈｒ-1）で重合反応を行った。この際、管型反応器の温度は前後、後段とも４０℃に保温した。
【００３３】
前段管型反応器通過後の反応液をサンプリングしたところ、重合反応は全く進行していなかった。また、ＴＨＦ、無水酢酸の混合溶液に含まれる水分の濃度は、前段の反応器の直前で１３０ｐｐｍ、前段の反応器通過後は１０ｐｐｍ以下（検出限界以下）であった。
後段反応器出口からの生成物から求めた活性維持率は８３％、分子量分布悪化率は１．０２の結果が得られた。
【００３４】
実施例２
加水分解触媒として、ベーマイト（コンデア社、PURAL SB）を６００℃で焼成して得られた酸化アルミニウムを用いた以外は、実施例１と同様に重合反応をおこなった。前段管型反応器通過後の反応液をサンプリングしたところ、重合反応は全く進行していなかった。また、ＴＨＦ、無水酢酸の混合溶液に含まれる水分の濃度は、前段の反応器の直前で１３０ｐｐｍ、前段の反応器通過後は１０ｐｐｍ以下（検出限界以下）であった。
【００３５】
後段反応器出口からの生成物から求めた活性維持率は８０％、分子量分布悪化率は１．０３の結果が得られた。
比較例１
市販のＳｉＯ2担体（富士シリシア社製品、商品名：キャリアクトＱ−１５、１０〜２
０メッシュ）５０ｇをオキシ硝酸ジルコニウム２水塩１１．７ｇ、テトラエチルシリケート９．１ｇ及び尿素５．７ｇを溶解したメタノール溶液７０ｍｌに浸漬した。６０℃にてメタノールを減圧留去後、得られた固体を空気流通下、１２０℃まで１時間、その後８００℃まで２時間３０分で昇温し、８００℃にて３時間保持した後冷却した。このＺｒＯ2
／Ｓｉ
Ｏ2触媒のイオン交換酸量は０．００５ｍｍｏｌ／ｇであった。
【００３６】
（重合反応）
上記で調製したＺｒＯ2／ＳｉＯ2酸化物触媒を管型反応器に充填し、実施例１と同様に反応を行った。この際ＴＨＦ、無水酢酸の混合溶液に含まれる水分の濃度は１３０ｐｐｍであった。反応器出口部における水分量は５０ｐｐｍであった。しかし、この反応の結果、活性維持率は１３％、分子量分布悪化率は１．０７の値であった。これは、反応系中の水分量は触媒に吸着される等して、見掛け上低減されているが、この吸着水分等によって触媒が失活してしまい、水分を加水分解により消費させた実施例１及び２の結果に比べ、大幅に活性低下したものと考えられる。